(57)【要約】【課題】  線膨張率が小さく、機械的強度を有して割れ難い雨樋、幕板、破風板のいずれかの長尺樹脂成形体を提供する。【解決手段】  雨樋、幕板、破風板のいずれかの長尺樹脂成形体であって、液晶樹脂と熱可塑性樹脂との混合樹脂よりなり且つ液晶樹脂が繊維化して配向している複数の薄層１１から形成された基材層１と、この基材層１の表面に積層一体化された熱可塑性樹脂よりなる表面層２とを具備した長尺樹脂成形体とする。基材層１を形成する各薄層１１の液晶樹脂の繊維化と配向が厚さ方向全体に生じて線膨張率が十分に低下しているため、長尺樹脂成形体の線膨張率が小さくなる。また、基材層１表面に積層一体化された熱可塑性樹脂の表面層２で補強されているため長尺樹脂成形体が容易に割れることもない。【選択図】図２
2006168121.tif 000002
【特許請求の範囲】
【請求項１】
雨樋、幕板、破風板のいずれかの長尺樹脂成形体であって、液晶樹脂と熱可塑性樹脂との混合樹脂よりなり且つ液晶樹脂が繊維化して配向している複数の薄層から形成された基材層と、この基材層の表面に積層一体化された熱可塑性樹脂よりなる表面層とを具備していることを特徴とする長尺樹脂成形体。
【請求項２】
基材層の厚さが長尺樹脂成形体の厚さの１０〜５０％であって、該長尺樹脂成形体の線膨張率が４×１０−５／℃以下であることを特徴とする請求項１に記載の長尺樹脂成形体。
【請求項３】
基材層に液晶樹脂が５〜５０質量％含有されていることを特徴とする請求項１又は請求項２に記載の長尺樹脂成形体。
【請求項４】
基材層が２〜２０層の薄層から形成されていることを特徴とする請求項１ないし請求項３のいずれかに記載の長尺樹脂成形体。
【請求項５】
薄層の厚みが３０〜３００μｍであることを特徴とする請求項１ないし請求項４のいずれかに記載の長尺樹脂成形体。
【発明の詳細な説明】
【技術分野】
【０００１】
本発明は、線膨張率が小さく且つ機械的強度を保持した雨樋、幕板、破風板のいずれかの長尺樹脂成形体に関する。
【背景技術】
【０００２】
塩化ビニル樹脂などの熱可塑性樹脂で成形された雨樋、幕板、破風板は、この熱可塑性樹脂の線膨張率が大きいため、成形体の熱伸縮による寸法差が大きく、収縮により突合せ部分が離れたり、膨張により成形体が蛇行したりする問題があった。そこで、負の線膨張率を有する液晶樹脂を熱可塑性樹脂に混合し、この混合樹脂を押出し成形する際に液晶樹脂を繊維化させて押出し方向に配向させることにより、成形品の線膨張率を低下させた樹脂成形品が開発されている（特許文献１参照）。しかし、この樹脂成形品は液晶樹脂が押出し方向に配向しているために機械的強度に異方性があり、押出し方向に沿って割れ易いという問題がある。
【０００３】
また、延伸可能な液晶樹脂層と非ポリエステル樹脂層とが積層された多層ラミネート体も開発されている（特許文献２参照）。しかし、この多層ラミネート体は液晶樹脂層が１層で線膨張率を十分に低下させることができず、また非ポリエステル樹脂層との積層性にも劣っていた。
【特許文献１】特開平９−８５７９６号
【特許文献２】特開平１１−１８８８１５号
【発明の開示】
【発明が解決しようとする課題】
【０００４】
本発明は、上記問題を解決するためになされたものであって、その目的とするところは、線膨張率が小さく、機械的強度を保持した割れ難い雨樋、幕板、破風板のいずれかの長尺樹脂成形体を提供することにある。
【課題を解決するための手段】
【０００５】
上記目的を達成するため、本発明に係る雨樋、幕板、破風板のいずれかの長尺樹脂成形体は、液晶樹脂と熱可塑性樹脂との混合樹脂よりなり且つ液晶樹脂が繊維化して配向している複数の薄層から形成された基材層と、この基材層の表面に積層一体化された熱可塑性樹脂よりなる表面層とを具備していることを特徴とするものである。
【０００６】
本発明の雨樋、幕板、破風板のいずれかの長尺樹脂成形体において、基材層の厚みを長尺樹脂成形体の厚みの１０〜５０％となして長尺樹脂成形体の線膨張率を４×１０−５／℃以下とすることが好ましい。また、基材層に液晶樹脂が５〜５０質量％含有されていること、基材層が２〜２０層の薄層から形成されていること、薄層の厚さが３０〜３００μｍであることも好ましい。
【発明の効果】
【０００７】
本発明の雨樋、幕板、破風板のいずれかの長尺樹脂成形体は、基材層が複数の薄層から形成されており、各薄層の液晶樹脂の繊維化と配向が厚さ方向全体に亘って線膨張率が十分に低下しているため、長尺樹脂成形体の線膨張率が小さくなる。そして、液晶樹脂が繊維化して配向している基材層の表面に熱可塑性樹脂の表面層を積層一体化して補強しているので、長尺樹脂成形体に衝撃力などの外力が加わっても該表面層で吸収され、長尺樹脂成形体が容易に割れることはない。
【０００８】
また、基材層の厚さを長尺樹脂成形体の厚さの１０〜５０％にすると、長尺樹脂成形体の機械的強度を表面層で維持することができ、しかも、線膨張率を基材層で十分に低下させることができるので、熱可塑性樹脂の表面層が積層されていても長尺樹脂成形体の線膨張率を抑制して４×１０−５／℃以下とすることができ、長尺樹脂成形体同士が突合せ部分で離れたりすることなどを防止できる。
【０００９】
また、基材層に液晶樹脂が５〜５０質量％含有されていると、基材層に占める液晶樹脂の割合が線膨張率を低下させるに十分な割合であるため、長尺樹脂成形体を４×１０−５／℃以下の線膨張率とすることができる。また、薄層を２〜２０層積層して基材層を形成していると、各薄層の低下した線膨張率が個々に作用し、その結果、長尺樹脂成形体の線膨張率を十分に低下させることができる。さらに、基材層の各薄層の厚さを３０〜３００μｍにすると、薄層の厚さ方向中央部分の液晶樹脂まで繊維化して配向させることができるので、十分に薄層の線膨張率を低下させることができる。
【発明を実施するための最良の形態】
【００１０】
以下、本発明の最良の実施形態を図面に基づいて説明する。
【００１１】
図１は本発明の長尺樹脂成形体に係る雨樋、幕板、破風板を用いた家屋の斜視図、図２は本発明の長尺樹脂成形体の断面図である。
【００１２】
図１に示すように、本発明の長尺樹脂成形体である雨樋Ａは家屋の屋根の下端に配置されて雨水を受け止めて排水するために使用されており、幕板Ｂは家屋の側壁の中間に配置されて外観を高めるために使用されており、破風板Ｃは屋根のけらばに取付けられて母屋材などの腐食防止と化粧のために使用されている。
【００１３】
このような雨樋Ａ、幕板Ｂ、破風板Ｃとして使用される本発明の長尺樹脂成形体は、図２に示すように、基材層１の表裏両面に表面層２、２を積層一体化してなる長尺の成形体であり、これを雨樋Ａや幕板Ｂや破風板Ｃの形状に成形してなるものである。そして、図２において、基材層１は、３層の薄層１１、１１，１１を積層一体化することで形成されている。なお、雨樋Ａ、幕板Ｂ、破風板Ｃは、基材層１と表面層２とが全幅に亘り積層されている必要はなく、全幅の７０％以上に亘り積層されていればよい。特に、雨樋Ａの耳部、幕板Ｂや破風板Ｃのリブなどは成形性の点からも積層されていない方が好ましい。
【００１４】
基材層１を構成する複数の薄層１１は、負の線膨張率を有する液晶樹脂と熱可塑性樹脂との混合樹脂からなり、該混合樹脂を押出成形中に例えば金型などで剪断力をかけるか、或は、押出成形中もしくは押出成形後に延伸することによって、液晶樹脂を繊維化して配向させた層である。
【００１５】
上記の基材層１に用いる液晶樹脂としては、半芳香族ポリエステル系液晶樹脂や、全芳香族ポリエステル系液晶樹脂などの公知のものが全て使用できる。この半芳香族ポリエステル系液晶樹脂としては、ユニチカ（株）製の「ロッドラン」、東レ（株）製の「シベラス」、三菱エンジニアリングプラスチック（株）製の「ノバキュレート」などの市販樹脂が好ましく用いられ、また、全芳香族ポリエステル系液晶樹脂としては、ポリプラスチックス（株）製の「ベクトラ」、住友化学工業（株）製の「スミカスーパーＬＣＰ」、新日本石油化学（株）製の「ザイダー」、デュポン（株）製の「ゼナイト」、上野製薬（株）製の「ＵＥＮＯ  ＬＣＰ」などの市販樹脂が好ましく用いられる。
【００１６】
また、上記の液晶樹脂と混合される熱可塑性樹脂としては、ポリカーボネート樹脂、ポリエステル樹脂、ポリオレフィン樹脂、ポリ塩化ビニル樹脂、アクリル樹脂、その他、液晶樹脂の溶融成形の際に溶融成形可能な樹脂が使用される。好ましい樹脂は、使用する液晶樹脂の液晶転移温度の−５０〜＋５０℃の範囲で成形可能な熱可塑性樹脂である。
【００１７】
上記の液晶樹脂は、液晶樹脂と熱可塑性樹脂との混合樹脂中に５〜５０質量％を占めるように混合されている。この混合樹脂中の液晶樹脂を繊維化し配向して薄層１１を形成しているが、液晶樹脂が５質量％より少なくなると、液晶樹脂を繊維化して配向させても線膨張率を十分に低下させることが難しくなり、一方、液晶樹脂が５０質量％より多くなると、基材層１の液晶樹脂比率の増大により表面層２との密着性が悪くなる。これに対し、上記の範囲にすると、薄層１１の線膨張率を−０．５×１０−５／℃〜３×１０−５／℃程度にすることができるうえに、表面層２との積層性、密着性が良くなり、線膨張率を４×１０−５／℃以下にまで低下させた長尺樹脂成形体を得ることができる。
【００１８】
なお、この混合樹脂中に液晶樹脂を配向させるには、液晶樹脂の分散助剤して、有機リン化合物が添加されることが好ましい。例えば、下記一般式（１）、（２）で示されるリンオキソ酸モノエステル及びジエステルから選ばれる一種または二種以上を樹脂成分１００重量部に対し、０．００１〜２．０重量部、好ましくは０．０１〜０．５重量部を更に添加することが好ましい。
(Ｘ)ｎＰ(＝Ｏ)(ＯＲ)３−ｎ      （１）
(Ｘ)ｎＰ(ＯＲ)３−ｎ           （２）
〔式中、ｎは１または２であり、Ｘは水素原子、水酸基、または一価の有機基であり、複数の場合同一でも異なっていてもよい。Ｒは一価の有機基であり、複数の場合同一でも異なっていてもよい。〕
上記一般式（１）（２）には、一般にホスホネート化合物、ホスフィネート化合物、ホスホナイト化合物、ホスフィナイト化合物およびこれらの構造要素を分子内に含む有機リン化合物が該当する。
【００１９】
ホスホネート化合物の具体例としては、例えばジメチルホスホネート、ジ（エチルヘキシル）ホスホネート、ジパルミチルホスホネート、ジステアリルホスホネート、ジラウリルホスホネート、ジフェニルホスホネート、ジ（ノニルフェニル）ホスホネート、ジオレイルホスホネート、ジメチルホスホネート、ジエチルメチルホスホネート、ジステアリルメチルホスホネート、ジステアリルフェニルホスホネート等が挙げられる。
【００２０】
ホスフィネート化合物の具体例としては、例えばブチルホスフィネート、エチルヘキシルホスフィネート、パルミチルホスフィネート、ベンジルホスフィネート、トルイルホスフィネート、ノニルフェニルホスフィネート、オレイルホスフィネート、エチルジメチルホスフィネート、（エチルヘキシル）ジメチルホスフィネート、パルミチルジメチルホスフィネート、ステアリルジメチルホスフィネート、ラウリルジメチルホスフィネート、エチルフェニルホスフィネート、（エチルヘキシル）フェニルホスフィネート、パルミチルフェニルホスフィネート、ラウリルジフェニルホスフィネート、ジフェニルホスフィネート、ベンジルフェニルホスフィネート等が挙げられる。
【００２１】
ホスホナイト化合物の具体例としては、例えばジブチルホスホナイト、ジ（エチルヘキシル）ホスホナイト、ジデシルホスホナイト、ジラウリルホスホナイト、ジトルイルホスホナイト、ジ（ノニルフェニル）ホスホナイト、ジオレイルホスホナイト、ジエチルメチルホスホナイト、ジ（エチルヘキシル）メチルホスホナイト、ジフェニルメチルホスホナイト、ジエチルフェニルホスホナイト、ジ（エチルヘキシル）フェニルホスホナイト、ジパルミチルフェニルホスホナイト、ジラウリルフェニルホスホナイト、ジフェニルホスホナイト、ジベンジルフェニルホスホナイト等が挙げられる。
【００２２】
ホスフィナイト化合物の具体例としては、例えばブチルホスフィナイト、エチルヘキシルホスフィナイト、パルミチルホスフィナイト、ステアリルホスフィナイト、フェニルホスフィナイト、ノニルフェニルホスフィナイト、オレイルホスフィナイト、（エチルヘキシル）メチルホスフィナイト、パルミチルジメチルホスフィナイト、ステアリルジメチルホスフィナイト、ラウリルジメチルホスフィナイト、フェニルメチルホスフィナイト、（エチルヘキシル）フェニルホスフィナイト、パルミチルフェニルホスフィナイト、ステアリルフェニルホスフィナイト、ジフェニルホスフィナイト、ベンジルフェニルホスフィナイト等が挙げられる。
【００２３】
これらの中で、特に一般式（３）で示されるホスホン酸エステルが好ましく用いられる。
Ｈ（ＯＨ）ｍＰ（＝Ｏ）（ＯＲ）２−ｍ        (３)
〔式中、ｍは０または１であり、Ｒは一価の有機基である。〕
【００２４】
また、他の有機リン化合物として、上述のホスホネート、ホスフィネート、ホスホナイト、ホスフィナイト構造要素を分子内に含むものも使用でき、例えば、下記一般式（４）、（５）、（６）、（７）で示される化合物を挙げることができる。
【化１】
2006168121.tif 000003
【化２】
2006168121.tif 000004
【化３】
2006168121.tif 000005
【化４】
2006168121.tif 000006
【００２５】
この混合樹脂中の液晶樹脂を配向させるには、混合樹脂を押出成形した後に押出方向に延伸することにより繊維化して配向させてもよいし、押出成形する際に押出機、もしくは金型内で押出方向の剪段力を与えることにより繊維化して配向させてもよい。前者の方法においては、その延伸倍率を４〜１００００倍、好ましくは６〜１００倍、更に好ましくは６〜５０倍にすることが望ましい。この延伸倍率は、例えば金型吐出口断面積／成形品断面積で表すことができる。また、後者の方法においては、剪断速度を３〜１００００／秒、好ましくは３．５〜１０００／秒、更に好ましくは３．５〜５００／秒にすることが望ましい。これらの範囲の延伸倍率や剪断速度であると、液晶樹脂を十分に繊維化して配向させることができ、押出方向の線膨張率を小さくすることができる。
【００２６】
また、この混合樹脂を延伸したり或は剪断力を与えて繊維化した薄層１１は、その厚さを３０〜３００μｍにすることが好ましい。十分に小さな線膨張率を得るためには、混合樹脂中の液晶樹脂を繊維化させておくことが必要であるが、該薄層１１の厚さが厚過ぎると、図３に模式図で示すように、薄層１１の両表面は繊維化して配向するけれども、厚さ方向中央部分は粒状状態のままで繊維化されないため、線膨張率を十分に小さくした薄層１１とすることができない。それゆえ薄層１１の厚さを３００μｍ以下にして、厚さ方向全体にわたって繊維化された状態にすることが望ましいのである。
【００２７】
そして、この薄層１１が１層のみの基材層１では、表面層２の線膨張率を抑制することができず、長尺樹脂成形体の線膨張率を４×１０−５／℃以下にすることができない。特に、成形体の厚さが１ｍｍ以上になると、表面層２の占める割合が大きくなるため、線膨張率を小さくすることができない。そのために、混合樹脂中の液晶樹脂の繊維化された方向が同じ方向となるように、複数の薄層１１を積層して基材層１とすることで、これに表面層２を積層しても長尺樹脂成形体の線膨張率が４×１０−５／℃以下とすることができるのである。薄層１１の好ましい層数は、２〜２０層、より好ましくは２〜１０層である。また、長尺樹脂成形体の好ましい線膨張率の範囲は−０．５×１０−５／℃〜４×１０−５／℃、更に好ましくは−０．５×１０−５／℃〜３×１０−５／℃である。
【００２８】
一方、基材層１の表面に積層一体化される表面層２は、基材層１が液晶樹脂の配向していて配向方向に沿って割れやすいので、これを抑制して長尺樹脂成形体が割れ難くなるように補強する補強層としての役目を果たすものであり、基材層１に使用した上述の熱可塑性樹脂が使用される。その中でも、基材層１に使用した樹脂と同じ樹脂を用いると積層性や密着性が良好であるので最も好ましいが、基材層１に使用した樹脂と相溶性があり一体化可能な樹脂であってもよいし、接着層を介すれば相溶性のない樹脂であってもよい。基材層１の樹脂がポリカーボネート樹脂であれば、表面層２の樹脂としてはポリカーボネート樹脂やアクリル樹脂が好ましく用いられる。そして、雨樋Ａ、幕板Ｂ、破風板Ｃは屋外で使用されるので、この表面層２には紫外線吸収剤や光安定剤を適量含有させて長尺樹脂成形体の耐候性を高めたり、光触媒粒子などの防汚剤を適量含有させて耐汚染性を高めたりすることが好ましい。
【００２９】
表面層２の厚さは、それが厚くなると長尺樹脂成形体の機械的強度は向上するが、長尺樹脂成形体に占める表面層２の割合も多くなるため線膨張率も大きくなり、一方、その厚さが薄くなると表面層２での補強効果が小さくなるので、長尺樹脂成形体に占める基材層１と表面層２との厚さを一定の範囲にすることが望ましく、具体的には基材層１の厚さを長尺樹脂成形体の厚さの１０〜５０％に、表面層２の厚さを９０〜５０％にするのが望ましいのである。より好ましい基材層１の厚さは、長尺樹脂成形体の厚さの１０〜４０％である。
【００３０】
このように、長尺樹脂成形体の線膨張率は、薄層１１に占める液晶樹脂の割合、液晶樹脂の延伸倍率或は剪断速度、薄層１１の厚さ、基材層１中の薄層１１の層数、表面層２の厚さ（基材層１と表面層２との厚さ割合）などにより影響されるので、これらを適宜組み合わせて、長尺樹脂成形体の線膨張率を４×１０−５／℃以下にすることが望まれる。そうすることにより、屋外で使用される雨樋Ａや幕板Ｂや破風板Ｃであっても熱伸縮が少なくなり、収縮で突合せ部分に隙間が生じたり、膨張で曲がったり蛇行したりすることが抑制される。そのためには、薄層１１に占める液晶樹脂の割合を５〜５０質量％に、液晶樹脂の延伸倍率を４〜１００００倍若しくは剪断速度を３〜１００００／秒に、薄層１１の厚さを３０〜３００μｍに、基材層１中の薄層１１の数を２〜２０層に、基材層１の厚さを長尺樹脂成形体の１０〜５０％にすることが好ましいのである。
【００３１】
基材層１と表面層２とを積層一体化するには、例えば次のようにする。第１の方法は、多層（例えば５層）共押出し成形金型を用い、真中の層（例えば３層）は熱可塑性樹脂と液晶樹脂との混合樹脂を成形金型内で押出方向への剪断力を与えつつ押出して繊維化しながら配向させ、両外側の層（例えば表裏の各１層）は熱可塑性樹脂を押出しすることで、多層の薄層１１（３層の薄層１１）からなる基材層１の表裏両面に熱可塑性樹脂層（表面層２）が積層一体化された本発明の長尺樹脂成形体を得ることができる。
【００３２】
また、他の方法は、熱可塑性樹脂と液晶樹脂との混合樹脂を押出した後に押出方向に延伸することにより、液晶樹脂が繊維化して配向した薄層用フィルムを作製するか、或は、混合樹脂を押出成形する際に金型で剪段力を与えつつ押出すことにより、押出方向に液晶樹脂が繊維化して配向した薄層用フィルムを作製する。そして、これらの方法で得られた各フィルムを、その押出方向（繊維化した液晶樹脂の配向方向）を同一にして複数枚重ね合せ、その上下に熱可塑性樹脂シートを配置して熱圧着することで本発明の長尺樹脂成形体を得ることができる。また、押出し成形されている熱可塑性樹脂の間に、前記薄層用フィルムの複数枚をインサートしてラミネートすることでも容易に得ることができる。
【００３３】
上記実施形態は、基材層１の両面に表面層２を形成した長尺樹脂成形体を示したが、基材層１の片面のみに表面層２を形成してもよい。また、表面層２に紫外線吸収剤などを含有させずに、その外表面に更に紫外線吸収剤を含有させた耐候層を形成して、紫外線吸収性能を効果的に発揮させてもよい。
【００３４】
次に、更に具体的な実施例と比較例について説明する。
（薄層膜厚の決定）
ポリプラスチックス株式会社製の液晶樹脂「べクトラＡ−９５０」と、帝人化成株式会社製のポリカーボネート樹脂「パンライトＫ−１３００Ｙ」とを２５：７５の質量比で均一に混合した。そして、単層押出金型を用い、伸張応力を混合樹脂に与えつつ該混合樹脂を押出成形し、厚さ１００μｍ(４９．５倍)、２００μｍ（２６．５倍）、３００μｍ（１７．３倍）、６００μｍ（７．１倍）の各フィルムを得た。なお、上記金型吐出口断面積と各押出しフィルム断面積とから、得られた各フィルムの各延伸倍率を計算し、括弧内に記載した。この各フィルムの線膨張率をＪＩＳＫ−７１９７に基づき測定し、−２５〜６５℃の平均値を求めた。その結果を図４に図示した。
【００３５】
この図４から明らかなように、フィルムの厚さが３００μｍ以下である１００μｍ、２００μｍ、３００μｍの各フィルムは、線膨張率が全て１×１０−５／℃以下でほぼ一定して安定しているが、厚さが６００μｍのフィルムは線膨張率が６×１０−５／℃であり、３００μｍを超えると急激に線膨張率が大きくなることがわかる。これは図３で模式的に示した如く、３００μｍ以下では厚さ方向全体にわたって液晶樹脂が繊維化して押出方向に配向するのに対し、これ以上の厚さでは厚さ方向中間部分の液晶樹脂が繊維化しないためであると推測される。
【００３６】
これを確認するために、出願人は上記組成の混合樹脂を用い、吐出口断面積の異なる金型を用いて同様に押出成形し、延伸倍率が４倍で厚さが３００μｍのフィルムを得た。そして、このフィルムと前記薄層膜厚の決定に使用した６００μｍ（延伸倍率：７．１倍）のフィルムを用いて、その断面を電子顕微鏡にて観察した。厚さ６００μｍのフィルムを１５０倍に拡大した断面写真と、厚さ３００μｍのフィルムを１５０倍に拡大した断面写真を、図５（Ａ）、図５（Ｂ）に示す。図５（Ｂ）から理解されるように、厚さ３００μｍのフィルムは厚さ方向全体にわたって繊維化されていることが確認できた。しかし、図５（Ａ）から理解されるように、厚さ６００μｍのフィルムは上下の表面側では繊維化されているが、厚さ方向中央部分では繊維化されていないことが確認され、上記の推測が裏付けられた。
【００３７】
このことより、フィルムの厚さが３００μｍ以下であれば、厚さ方向中央部分でも液晶樹脂が繊維化して配向し、１×１０−５／℃以下の安定した線膨張率のフィルムが得られることがわかった。
【００３８】
（薄層フィルムの形成）
ポリプラスチックス株式会社製の液晶樹脂「べクトラＡ−９５０」と、帝人化成株式会社製のポリカーボネート樹脂「パンライトＫ−１３００Ｙ」とを２５：７５の質量比で混合し、更に城北化学工業株式会社製のジオレイルホスホネート「ＪＰ−２１８−ＯＲ」を混合樹脂成分１００重量部に対し０．１重量部の質量比で混合した。単層押出金型を用い、前記の薄層膜厚の決定と同様にして伸張応力を与えつつ上記混合樹脂を押出し、厚さ１００μｍ(４９．５倍)、２００μｍ（２６．５倍）、６００μｍ（７．１倍）の各薄層フィルムＦ１、Ｆ２、Ｆ３を得た。
【００３９】
また、上記液晶樹脂とポリカーボネート樹脂とを３５：６５の質量比に変更した以外は同様に混合し、前記と同様にして伸張応力を与えつつ混合樹脂を押出して厚さ１００μｍ（４９．５倍）の薄層フィルムＦ４を得た。
【００４０】
（実施例１）
前記の厚さ１００μｍの薄層フィルムＦ１（液晶樹脂含有率：２５質量％）を押出方向を同一にして６枚重ね、その上面に厚さ３００μｍのポリカーボネートシートを、また下面に厚さ４００μｍのポリカーボネートシートをそれぞれ重ねて熱圧成形することにより、厚さ６００μｍの基材層の上下にポリカーボネート表面層を積層一体化した厚さ１．３ｍｍの樹脂成形シートを得た。これを実施例１とする。
【００４１】
上記実施例１の樹脂成形シートの線膨張率（薄層フィルムの押出方向における線膨張率）を、ＪＩＳ  Ｋ−７１９７に基づき測定し、−２５〜６５℃の平均値を求めた。その結果を表１に記載する。また、この樹脂成形シートを、ＪＩＳ  Ａ−５７０６に定められた半球状に、３００μｍのポリカーボネートシートが外側になるように成形した後に、同ＪＩＳに基づいて、上方から１Ｋｇの鉄球を落下させる落錘試験を行い、半球状の樹脂成形シートに亀裂が入らない最高の落錘高さを求めた。その結果を表１に併記する。
【００４２】
（実施例２）
前記の厚さ２００μｍの薄層フィルムＦ２（液晶樹脂含有率：２５質量％）を押出方向を同一にして３枚重ね、その上面に厚さ３００μｍのポリカーボネートシートを、また下面に厚さ４００μｍのポリカーボネートシートをそれぞれ重ねて熱圧成形することにより、厚さ６００μｍの基材層の上下にポリカーボネート表面層を積層一体化した厚さ１．３ｍｍの樹脂成形シートを得た。これを実施例２とする。この実施例２の樹脂成形シートの線膨張率と落錘高さを、実施例１と同様にして測定し、その結果を表１に併記する。
【００４３】
（実施例３）
前記の厚さ１００μｍの薄層フィルムＦ４（液晶樹脂含有率：３５質量％）を延伸方向を同一にして６枚重ね、その上面に厚さ３００μｍのポリカーボネートシートを、また下面に厚さ４００μｍのポリカーボネートシートをそれぞれ重ねて熱圧成形することにより、厚さ６００μｍの基材層の上下にポリカーボネート表面層を積層一体化した厚さ１．３ｍｍの樹脂成形シートを得た。これを実施例３とする。この実施例３の樹脂成形シートの線膨張率と落錘高さを、実施例１と同様にして測定し、その結果を表１に併記する。
【００４４】
（実施例４）
前記の厚さ１００μｍの薄層フィルムＦ４（液晶樹脂含有率：３５質量％）を延伸方向を同一にして４枚重ね、その上面に厚さ４００μｍのポリカーボネートシートを、また下面に厚さ５００μｍのポリカーボネートシートをそれぞれ重ねて熱圧成形することにより、厚さ４００μｍの基材層の上下にポリカーボネート表面層を積層一体化した厚さ１．３ｍｍの樹脂成形シートを得た。これを実施例４とする。この実施例４の樹脂成形シートの線膨張率と、４００μｍのポリカーボネートシートを外側にした半球状の樹脂成形シートにおける落錘高さを、実施例１と同様にして測定し、その結果を表１に併記する。
【００４５】
（比較例１）
前記の厚さ６００μｍの薄層フィルムＦ３を１枚用い、その上面に厚さ３００μｍのポリカーボネートシートを、また下面に厚さ４００μｍのポリカーボネートシートをそれぞれ重ねて熱圧成形することにより、厚さ６００μｍの基材層の上下にポリカーボネート表面層を積層一体化した厚さ１．３ｍｍの樹脂成形シートを得た。これを比較例１とする。この比較例１の樹脂成形シートの線膨張率と落錘高さを、実施例１と同様にして測定し、その結果を表１に併記する。
【００４６】
（比較例２）
前記の厚さ３００μｍのポリカーボネートを４枚重ね合せて熱圧成形することにより、厚さ１．２ｍｍのポリカーボネート樹脂成形シートを得た。これを比較例２とする。この比較例２の樹脂成形シートの線膨張率と落錘高さを、実施例１と同様にして測定し、その結果を表１に併記する。
【００４７】
【表１】
2006168121.tif 000007
【００４８】
この表１の実施例１、２と比較例１とからわかるように、基材層が共に６００μｍと同じで且つ上下の表面層も同じ厚さであるにもかかわらず、１００μｍ薄層フィルムを６枚用いた実施例１の樹脂成形シートの線膨張率は３．０２×１０−５／℃であり、２００μｍ薄層フィルムを３枚用いた実施例２の樹脂成形シートの線膨張率は３．３７×１０−５／℃であり、６００μｍ薄層フィルムを１枚用いた比較例１の樹脂成形シートの線膨張率は６．３８×１０−５／℃であった。このことから、線膨張率は基材層に用いた薄層フィルムの厚さが薄いほど小さくなることがわかった。
【００４９】
また、実施例１と実施例３との対比から、基材層の液晶樹脂の含有割合が多くなると、樹脂成形シートの線膨張率が低下することが理解される。
【００５０】
また、実施例３と実施例４とからわかるように、基材層と表面層との積層割合を変えて実施例４のように表面層の樹脂シートを厚くする（表面層の積層割合を多くする）と、線膨張率は０．５×１０−５／℃程度大きくなるが、落錘高さは４０ｃｍも高くなっている。このことから、基材層と表面層との積層割合を変えることで、線膨張率と機械的強度とを必要な値にすることが可能であることがわかる。
【００５１】
以上の実施例及び比較例から、１枚の厚い薄層フィルムで基材層を形成するよりも、薄い薄層フィルムを複数枚重ねて基材層を形成する方が、線膨張率を低下させるうえで望ましいことがわかる。また、表面層も機械的強度と線膨張率とを考慮して厚みを調整する必要があることがわかる。
【産業上の利用可能性】
【００５２】
本発明は、屋外で突合せ施工して使用される雨樋、破風板、幕板のいずれかの長尺樹脂成形体であるが、その線膨張率が小さいため、夏冬の温度差や昼夜の温度差により、収縮して突合せ部分に隙間が生じたり、膨張して蛇行したりすることがなく、美麗な外観を長期間に亘って維持できる。
【図面の簡単な説明】
【００５３】
【図１】本発明の長尺樹脂成形体に係る雨樋、破風板、幕板を配置した家屋の斜視図である。
【図２】本発明に係る長尺樹脂成形体の断面図である。
【図３】薄層が厚すぎる場合の繊維化状態を示す模式図である。
【図４】薄層の厚さと線膨張率との関係を示すグラフである。
【図５】（Ａ）は厚さ６００μｍの薄層フィルム断面の電子顕微鏡写真であり、（Ｂ）は厚さ３００μｍの薄層フィルム断面の電子顕微鏡写真である。
【符号の説明】
【００５４】
Ａ    雨樋
Ｂ    幕板
Ｃ    破風板
１    基材層
１１  薄層
２    表面層
【図１】
2006168121.tif 000008
【図２】
2006168121.tif 000009
【図３】
2006168121.tif 000010
【図４】
2006168121.tif 000011
【図５】
2006168121.tif 000012